УСТРОЙСТВА И СПОСОБЫ ВЫПОЛНЕНИЯ КОНСТРУКЦИЙ ИЗ МЕТАЛЛОМАТРИЧНОГО КОМПОЗИТНОГО МАТЕРИАЛА

1. Способ (100) выполнения конструкции (800) из металломатричного композитного материала, включающий:
выполнение (102) узла (200), содержащего по меньшей мере два блока (210, 220) из материала (211) в первичной фазе, совместно использующих промежуток (202), в котором размещен материал (231) во вторичной фазе, причем узел имеет длину (L), проходящую от передней кромки (204) до задней кромки (206), ширину (W), проходящую перпендикулярно длине, и толщину (Т),
прижимание (106) узла по меньшей мере к одной из двух прижимных плит (510, 520) пресса, с обеспечением продвижения указанных по меньшей мере двух блоков по направлению друг к другу и/или удержания их в заданном положении,
пропускание (108) вращающегося штыря (600) для сварки трением с перемешиванием вдоль указанного промежутка от передней кромки до задней кромки, причем
штырь для сварки трением с перемешиванием имеет длину (622) перемешивания, проходящую по меньшей мере по ширине узла, а
пропускание штыря для сварки трением с перемешиванием обеспечивает распределение материала во вторичной фазе в материале в первичной фазе и сварку указанных по меньшей мере двух блоков друг с другом.
2. Способ (100) по п. 1, дополнительно включающий осуществление поддержки штыря (600) для сварки трением с перемешиванием с противоположных концов при пропускании штыря для сварки трением с перемешиванием вдоль промежутка (202).
3. Способ (100) по п. 2, дополнительно включающий осуществление привода штыря (600) для сварки трением с перемешиванием с противоположных концов при пропускании штыря для сварки трением с перемешиванием вдоль промежутка (202).
4. Способ (100) по п. 1, согласно которому выполнение (102) узла (200) включает размещение материала (231) во вторичной фазе в полости (410) по меньшей мере одного из указанных по меньшей мере двух блоков (210, 220).
5. Способ (100) по п. 1, согласно которому указанные по меньшей мере два блока (210, 220) содержат по меньшей мере три блока (910, 920, 940), образующие два промежутка (941, 951).
6. Способ (100) по п. 5, согласно которому указанные по меньшей мере три блока (910, 920, 940) содержат три блока, образованные из отличных друг от друга металлов.
7. Способ (100) по п. 5, согласно которому материал (231) во вторичной фазе содержит первый материал во вторичной фазе, размещенный в первом промежутке (941), и второй материал во вторичной фазе, размещенный во втором промежутке (951).
8. Способ (100) по п. 1, согласно которому материал (211) в первичной фазе содержит алюминий.
9. Способ (100) по п. 1, согласно которому материал (231) во вторичной фазе содержит керамический порошок.
10. Узел (1000) для сварки трением с перемешиванием, содержащий:
первую прижимную плиту (1010) и вторую прижимную плиту (1020), выполненные с возможностью удержания узла (200), содержащего по меньшей мере два блока (210, 220) из материала (211) в первичной фазе, совместно использующих промежуток (202), в котором размещен материал (231) во вторичной фазе, причем узел имеет длину (L), проходящую от передней кромки (204) до задней кромки (206), ширину (W), проходящую перпендикулярно длине, и толщину (Т),
первый зажимной патрон (1030) и второй зажимной патрон (1040), расположенные на противоположных сторонах по отношению к ширине узла и выполненные с возможностью прохождения вдоль длины узла, и
штырь (1050) для сварки трением с перемешиванием, имеющий первый конец (1052) и второй конец (1054), удерживаемые соответственно в первом зажимном патроне и втором зажимном патроне, и имеющий длину (1056) перемешивания, проходящую по меньшей мере по ширине узла,
при этом пропускание штыря для сварки трением с перемешиванием обеспечивает распределение материала во вторичной фазе в материале в первичной фазе и сварку указанных по меньшей мере двух блоков друг с другом.
11. Узел (1000) для сварки трением с перемешиванием по п. 10, в котором первый зажимной патрон (1030) и второй зажимной патрон (1040) выполнены с возможностью привода соответственно первого конца (1050) и второго конца (1052) штыря (1050) для сварки трением с перемешиванием.
12. Узел (1000) для сварки трением с перемешиванием по п. 10, в котором штырь (1050) для сварки трением с перемешиванием имеет диаметр между 25% и 85% от толщины узла (200).
13. Узел (1000) для сварки трением с перемешиванием по п. 10, в котором штырь (1050) для сварки трением с перемешиванием имеет диаметр между 1/3 и 1/2 от толщины узла (200).
14. Узел (1000) для сварки трением с перемешиванием по п.10, содержащий множество штырей (1050) для сварки трением с перемешиванием, расположенных вдоль толщины (Т) узла (200).
15. Узел (1000) для сварки трением с перемешиванием по п.14, в котором обеспечена возможность привода по меньшей мере двух штырей (1050) для сварки трением с перемешиванием независимо друг от друга.
16. Сваренная трением с перемешиванием конструкция (800), выполненная посредством:
выполнения (102) узла (200), содержащего по меньшей мере два блока (210, 220) из материала (211) в первичной фазе, совместно использующих промежуток (202), в котором размещен материал (231) во вторичной фазе, причем узел имеет длину (L), проходящую от передней кромки (204) до задней кромки (206), ширину (W), проходящую перпендикулярно длине, и толщину (Т),
прижимания (106) узла по меньшей мере к одной из двух прижимных плит (510, 520) пресса, с обеспечением продвижения указанных по меньшей мере двух блоков по направлению друг к другу или удержания их в заданном положении, и
пропускания (108) вращающегося штыря (600) для сварки трением с перемешиванием вдоль указанного промежутка от передней кромки до задней кромки, причем
штырь для сварки трением с перемешиванием имеет длину (622) перемешивания, проходящую по меньшей мере по ширине узла, а
пропускание штыря для сварки трением с перемешиванием обеспечивает распределение материала во вторичной фазе в материале в первичной фазе и сварку указанных по меньшей мере двух блоков друг с другом для образования конструкции (800).
17. Сваренная трением с перемешиванием конструкция (800) по п. 16, в которой указанные по меньшей мере два блока (210, 220) содержат по меньшей мере три блока (910, 920, 940), образующие два промежутка (941, 951),
причем указанные по меньшей мере три блока содержат три блока, образованные из отличных друг от друга металлов.
18. Сваренная трением с перемешиванием конструкция (800) по п. 16, в которой указанные по меньшей мере два блока содержат по меньшей мере три блока (910, 920, 940), образующие два промежутка (941, 951),
причем материал во вторичной фазе (231) содержит первый материал во вторичной фазе, размещенный в первом промежутке (941) и второй материал во вторичной фазе, размещенный во втором промежутке (951).
19. Сваренная трением с перемешиванием конструкция (800) по п. 16, в которой материал (211) в первичной фазе содержит алюминий.
20. Сваренная трением с перемешиванием конструкция (800) по п. 16, в которой материал (231) во вторичной фазе содержит керамический порошок.